(57)【要約】【課題】製造されるガラス微粒子堆積体の有効部が短くなることを抑制し、ガラス微粒子堆積体を脱水及び焼結させて透明化する際に破損することを抑制することができるガラス微粒子堆積体の製造方法および製造装置を提供する。【解決手段】ガラス微粒子生成用のバーナ８に流量制御機構１６でガラス原料ガスの流量を制御しつつ供給し、軸方向に往復移動するとともに回転する出発ガラスロッドに、ガラス微粒子の堆積層を形成するガラス微粒子堆積体の製造方法であって、流量制御機構１６で制御するガラス原料ガスの流量を変えずに、堆積層の両端部を形成する際にバーナ８へ供給するガラス原料ガスの流量を、両端部以外の部分を形成する際にバーナ８へ供給するガラス原料ガスの流量よりも少なくする。【選択図】図２
2018145065.tif 000002
【特許請求の範囲】
【請求項１】
ガラス微粒子生成用のバーナに流量制御機構でガラス原料の流量を制御しつつ供給し、軸方向に往復移動するとともに回転する出発材に、ガラス微粒子の堆積層を形成するガラス微粒子堆積体の製造方法であって、
前記流量制御機構で制御する前記ガラス原料の流量を変えずに、前記堆積層の両端部を形成する際に前記バーナへ供給する前記ガラス原料の流量を、前記両端部以外の部分を形成する際に前記バーナへ供給する前記ガラス原料の流量よりも少なくする、ガラス微粒子堆積体の製造方法。
【請求項２】
前記ガラス原料は、四塩化ゲルマニウムを含む、請求項１に記載のガラス微粒子堆積体の製造方法。
【請求項３】
前記流量制御機構から前記バーナに前記ガラス原料を流す供給配管ラインと、前記供給配管ラインの途中で前記供給配管ラインから分岐する分岐配管ラインと、前記分岐配管ラインの途中に配置された開度調整弁と、が設けられており、
前記開度調整弁の開度を調整し、前記堆積層の両端部を形成する際に前記バーナへ供給する前記ガラス原料の流量を、前記両端部以外の部分を形成する際に前記バーナへ供給する前記ガラス原料の流量よりも少なくする、請求項１または請求項２に記載のガラス微粒子堆積体の製造方法。
【請求項４】
前記分岐配管ラインの出口には除害装置が設けられており、
前記堆積層の両端部を形成する際に、前記除害装置に前記ガラス原料を流すとともに、前記分岐配管ライン内の圧力を所定の圧力に調整する、請求項３に記載のガラス微粒子堆積体の製造方法。
【請求項５】
軸方向に往復移動するとともに回転する出発材に、ガラス微粒子生成用のバーナでガラス微粒子の堆積層を形成する際に、前記バーナにガラス原料を供給するガラス原料供給装置を備えたガラス微粒子堆積体の製造装置であって、
前記ガラス原料供給装置は、
ガラス原料の流量制御機構と、
前記流量制御機構から前記バーナに前記ガラス原料を流す供給配管ラインと、
前記流量制御機構から除害装置に前記ガラス原料を流す排ガス配管ラインと、
圧力制御機構と、
を備えており、
前記排ガス配管ラインは、
開度調整弁と、
前記ガラス原料とは異なる第二のガスを、前記開度調整弁の下流に設けられた合流ポイントにおいて合流させる前記第二のガスの配管ラインと、
前記合流ポイント付近において前記排ガス配管ライン内の圧力を測定する圧力計と、を備え、
前記圧力制御機構は、
前記圧力計で測定される圧力が所定の圧力となるように前記第二のガスの配管ラインの流量を制御する機構である、ガラス微粒子堆積体の製造装置。
【発明の詳細な説明】
【技術分野】
【０００１】
本発明は、ガラス微粒子堆積体の製造方法および製造装置に関する。
【背景技術】
【０００２】
軸方向に往復移動するとともに回転する出発材に、ガラス微粒子生成用のバーナでガラス微粒子の堆積層を形成するガラス微粒子堆積体の製造方法および製造装置が知られている（例えば、特許文献１参照）
【先行技術文献】
【特許文献】
【０００３】
【特許文献１】特開２００３−２１２５５４号公報
【発明の概要】
【発明が解決しようとする課題】
【０００４】
ガラス微粒子堆積体の製造において、堆積層の両端部の近傍は、堆積量が一定でないため最終的に製品として使用できない。このため、堆積層の両端部を形成する際にバーナへのガラス原料の供給を止めるようにガラス原料の流量を調整することが考えられる。
【０００５】
例えば、特許文献１に開示されたガラス微粒子堆積体の製造方法においては、ガラス微粒子生成用のバーナへ供給するガラス原料の流量を流量制御機構で制御している。この流量制御機構の制御においては、出発材が往復移動する際に、ガラス微粒子の堆積層の両端部を形成する際にバーナへのガラス原料の供給がゼロになるようにし、前記両端部から中央部までを形成する際に徐々にガラス原料の供給を増やして規定の流量となるようにしている。バーナへ供給するガラス原料が規定の流量となるまでは、ガラス微粒子堆積層は非有効部となり、規定の流量となった状態で形成されたガラス微粒子堆積層は有効部となる。ところが、上記のような流量制御機構の制御では、流量を変えてから一定流量に落ち着くまで流量が変動するので、この流量変動が収まって安定した規定の流量にするまでの時間がかかり、この間のガラス微粒子の堆積層は非有効部となってしまう。このため、ガラス微粒子堆積体の有効部が短くなる。また、バーナへ供給するガラス原料の流量が安定していない箇所では、ガラス微粒子の堆積状態が安定せず、その箇所は、ガラス微粒子堆積体を脱水及び焼結させて透明化する際に破損するおそれがある。
【０００６】
本発明は、製造されるガラス微粒子堆積体の有効部が短くなることを抑制し、ガラス微粒子堆積体を脱水及び焼結させて透明化する際に破損することを抑制することができるガラス微粒子堆積体の製造方法および製造装置を提供することを目的とする。
【課題を解決するための手段】
【０００７】
本発明の一態様に係るガラス微粒子堆積体の製造方法は、
ガラス微粒子生成用のバーナに流量制御機構でガラス原料の流量を制御しつつ供給し、軸方向に往復移動するとともに回転する出発材に、ガラス微粒子の堆積層を形成するガラス微粒子堆積体の製造方法であって、
前記流量制御機構で制御する前記ガラス原料の流量を変えずに、前記堆積層の両端部を形成する際に前記バーナへ供給する前記ガラス原料の流量を、前記両端部以外の部分を形成する際に前記バーナへ供給する前記ガラス原料の流量よりも少なくする。
【０００８】
また、本発明の一態様に係るガラス微粒子堆積体の製造装置は、
軸方向に往復移動するとともに回転する出発材に、ガラス微粒子生成用のバーナでガラス微粒子の堆積層を形成する際に、前記バーナにガラス原料を供給するガラス原料供給装置を備えたガラス微粒子堆積体の製造装置であって、
前記ガラス原料供給装置は、
ガラス原料の流量制御機構と、
前記流量制御機構から前記バーナに前記ガラス原料を流す供給配管ラインと、
前記流量制御機構から除害装置に前記ガラス原料を流す排ガス配管ラインと、
圧力制御機構と、
を備えており、
前記排ガス配管ラインは、
開度調整弁と、
前記ガラス原料とは異なる第二のガスを、前記開度調整弁の下流に設けられた合流ポイントにおいて合流させる前記第二のガスの配管ラインと、
前記合流ポイント付近において前記排ガス配管ライン内の圧力を測定する圧力計と、を備え、
前記圧力制御機構は、
前記圧力計で測定される圧力が所定の圧力となるように前記第二のガスの配管ラインの流量を制御する機構である。
【発明の効果】
【０００９】
上記発明によれば、製造されるガラス微粒子堆積体の有効部が短くなることを抑制し、ガラス微粒子堆積体を脱水及び焼結させて透明化する際に破損することを抑制することができる。
【図面の簡単な説明】
【００１０】
【図１】本実施形態に係るガラス微粒子堆積体の製造装置の概略構成を示す図である。
【図２】ガラス原料供給装置の概略構成を示すブロック図である。
【図３】ガラス微粒子の堆積位置による開度調整弁の開度と除害装置および反応容器へのガラス原料の流量との関係を示す図である。
【発明を実施するための形態】
【００１１】
（本発明の実施形態の説明）
最初に本発明の実施態様を列記して説明する。
本発明の一態様に係るガラス微粒子堆積体の製造方法は、
（１）ガラス微粒子生成用のバーナに流量制御機構でガラス原料の流量を制御しつつ供給し、軸方向に往復移動するとともに回転する出発材に、ガラス微粒子の堆積層を形成するガラス微粒子堆積体の製造方法であって、
前記流量制御機構で制御する前記ガラス原料の流量を変えずに、前記堆積層の両端部を形成する際に前記バーナへ供給する前記ガラス原料の流量を、前記両端部以外の部分を形成する際に前記バーナへ供給する前記ガラス原料の流量よりも少なくする。
上記方法は、堆積層の両端部を形成する際にも流量制御機構で制御するガラス原料の流量を変えないので、流量を変えてから一定流量に落ち着くまでの流量変動がない。これにより、流量変動に起因する非有効部の発生を抑え、製造されるガラス微粒子堆積体の有効部が短くなることを抑制できる。また、両端部を形成する際には、バーナへ供給するガラス原料の流量を少なくするので、製造されるガラス微粒子堆積体に対して脱水及び焼結を行って透明化する際に気泡の発生を抑制し、気泡によるガラス微粒子堆積体の破損を抑制することができる。
【００１２】
（２）前記ガラス原料は、四塩化ゲルマニウムを含む。
ガラスの屈折率を調整するための添加剤としての四塩化ゲルマニウムがバーナへ供給するガラス原料に含まれる場合、バーナへ供給する四塩化ゲルマニウムの流量が不安定になることが抑制されるので、製造されるガラス微粒子堆積体の屈折率分布を安定化させることができる。
【００１３】
（３）前記流量制御機構から前記バーナに前記ガラス原料を流す供給配管ラインと、前記供給配管ラインの途中で前記供給配管ラインから分岐する分岐配管ラインと、前記分岐配管ラインの途中に配置された開度調整弁と、が設けられており、
前記開度調整弁の開度を調整し、前記堆積層の両端部を形成する際に前記バーナへ供給する前記ガラス原料の流量を、前記両端部以外の部分を形成する際に前記バーナへ供給する前記ガラス原料の流量よりも少なくする。
分岐配管ラインにガラス原料を流すことで、流量制御機構で制御するガラス原料の流量を変えずに、バーナへ供給するガラス原料の流量を減らすことができる。また、開度調整弁の開度を調整することで流量を徐々にさげて徐々にもどすことができ、バーナへ供給するガラス原料の流量を減らす際に急激に流量が変化しないので、非有効部に急にガラス原料が入らなくなることによる歪の発生を抑制する。
【００１４】
（４）前記分岐配管ラインの出口には除害装置が設けられており、
前記堆積層の両端部を形成する際に、前記除害装置に前記ガラス原料を流すとともに、前記分岐配管ライン内の圧力を所定の圧力に調整する。
分岐配管ライン内の出口に除害装置が設けられている場合は、分岐配管ライン内に負圧がかかるため、分岐配管ライン内と供給配管ライン内とで圧力差が生じる。分岐配管ライン内の圧力を所定の圧力に調整することで、供給配管ライン内との圧力差を無くすことができる。これにより、堆積層の両端部を形成する際に例えば開度調整弁を全開にして、供給配管ライン側に流れるガラス原料の流量をターゲットとする流量に合わせやすくできる。
【００１５】
また、本発明の一態様に係るガラス微粒子堆積体の製造装置は、
（５）軸方向に往復移動するとともに回転する出発材に、ガラス微粒子生成用のバーナでガラス微粒子の堆積層を形成する際に、前記バーナにガラス原料を供給するガラス原料供給装置を備えたガラス微粒子堆積体の製造装置であって、
前記ガラス原料供給装置は、
ガラス原料の流量制御機構と、
前記流量制御機構から前記バーナに前記ガラス原料を流す供給配管ラインと、
前記流量制御機構から除害装置に前記ガラス原料を流す排ガス配管ラインと、
圧力制御機構と、
を備えており、
前記排ガス配管ラインは、
開度調整弁と、
前記ガラス原料とは異なる第二のガスを、前記開度調整弁の下流に設けられた合流ポイントにおいて合流させる前記第二のガスの配管ラインと、
前記合流ポイント付近において前記排ガス配管ライン内の圧力を測定する圧力計と、を備え、
前記圧力制御機構は、
前記圧力計で測定される圧力が所定の圧力となるように前記第二のガスの配管ラインの流量を制御する機構である。
上記構成によれば、当該製造装置は、流量制御機構で制御するガラス原料の流量を変えずに、堆積層の両端部を形成する際にバーナへ供給するガラス原料の流量を、両端部以外の部分を形成する際にバーナへ供給するガラス原料の流量よりも少なくすることができる。これにより、製造されるガラス微粒子堆積体の有効部が短くなることを抑制し、ガラス微粒子堆積体を脱水及び焼結させて透明化する際に破損することを抑制することができる。
また、排ガス配管ライン内には除害装置から負圧がかかり、排ガス配管ライン内と供給配管ライン内とで圧力差が生じる。排ガス配管ライン内の圧力を圧力制御機構によって所定の圧力とすることで、供給配管ライン内との圧力差を無くすことができる。これにより、堆積層の両端部を形成する際に例えば開度調整弁を全開にして、供給配管ライン側に流れるガラス原料の流量をターゲットとする流量に合わせやすくできる。
【００１６】
（本発明の実施形態の詳細）
本発明の実施形態に係るガラス微粒子堆積体の製造方法および製造装置の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１７】
図１は、ガラス微粒子堆積体の製造装置の一例を示す図である。
図１に示すように、ガラス微粒子堆積体の製造装置１は、外周面にガラス微粒子が堆積される出発ガラスロッド２を備えている。出発ガラスロッド２の両端にはダミー棒３が融着により接続されており、その一方のダミー棒（上方側）３は、支持棒４に固定され吊り下げられている。支持棒４は、昇降回転装置５により、回転されるとともに上下方向に往復移動される。すなわち、昇降回転装置５により出発ガラスロッド２を駆動制御する。
【００１８】
また、ガラス微粒子堆積体の製造装置１は、反応容器６と、反応容器６の上方に取り付けられた上煙突７ａと、反応容器６の下方に取り付けられた下煙突７ｂとを備えている。上煙突７ａの上部には、出発ガラスロッド２を出し入れ可能とする上蓋（図示省略）が設けられている。上煙突７ａと下煙突７ｂとは、ガラス微粒子の堆積層Ｍの両端部ＭａとＭｂが同時に収納できる長さに形成され、反応容器６の上下に密封状にして結合一体化されている。反応容器６には、ガラス微粒子を生成するための複数本（本例では、３本）のガラス微粒子生成用のバーナ８と、容器内で浮遊するガラス微粒子等を排出する排気管９が設けられている。
【００１９】
また、ガラス微粒子堆積体の製造装置１は、バーナ８にガラス原料等を供給するガラス原料供給装置１０を備えている。ガラス原料供給装置１０には、ガラスの合成に使用されなかったガラス原料等を清浄化処理する除害装置１１が接続されている。
【００２０】
ガラス微粒子堆積体の製造装置１は、例えばＯＶＤ法（外付け気相蒸着法）により、光ファイバ用の円柱状ガラス母材等のガラス合成を行う。
ＯＶＤ法は、例えば、反応容器６内で出発ガラスロッド２を軸方向に往復移動させるとともに回転させながら、その外周に、四塩化ケイ素（ＳｉＣｌ４），四塩化ゲルマニウム（ＧｅＣｌ４），シロキサン等のガラス原料ガスを、Ｈ２等の燃料ガスとＯ２等の助燃ガスとともにバーナ８から吹き付ける。そして、火炎加水分解反応によりガラス微粒子を生成して堆積させ、ガラス微粒子堆積体として円柱状ガラス母材を合成する。
【００２１】
具体的には、先ず、出発ガラスロッド２の両端に取付けたダミー棒３の一方を昇降回転装置５の支持棒４に取付け、昇降回転装置５により出発ガラスロッド２を回転させながら下方向に移動させる。ガラス微粒子の堆積の始端（下端部Ｍａ）が反応容器６内に進入し、バーナ８から噴射されるガラス原料ガスを含む酸水素火炎によって、火炎加水分解反応によりガラス微粒子の生成と堆積が開始される。出発ガラスロッド２の外周面には、第一層目のガラス微粒子の堆積層Ｍ（以下、第一層目の堆積層Ｍと称す）が軸方向に沿って順次形成される。
以後、反応容器６内で出発ガラスロッド２を軸方向に往復移動させて堆積層Ｍを多層に積層し、所定の外径のガラス微粒子堆積体が形成される。形成されたガラス微粒子堆積体は、中央の有効部の両側がテーパー状の非有効部となっている。
形成されたガラス微粒子堆積体は、焼結炉（図示省略）で脱水加熱処理されて透明ガラス化される。
【００２２】
図２は、ガラス原料供給装置１０の構成を示すブロック図である。
ガラス原料供給装置１０は、ガスを供給する流路として、原料ガス供給部１２からバーナ８等に向けてガラス原料ガスを供給する原料ガス供給ラインＬ１と、パージガス供給部１３からバーナ８等に向けて不活性のパージガス（例えば、Ｎ２）を供給するパージガス供給ラインＬ２とを備えている。また、ガラス原料供給装置１０は、原料ガス供給ラインＬ１とパージガス供給ラインＬ２とが合流された合流ラインＬ３と、合流ラインＬ３から分岐してバーナ８に向かう供給配管ラインＬ４と、合流ラインＬ３から分岐して除害装置１１に向かう排ガス配管ラインＬ５（分岐配管ラインの一例）とを備えている。さらに、ガラス原料供給装置１０は、パージガス供給ラインＬ２から分岐して上記排ガス配管ラインＬ５に合流する第二のガス配管ラインＬ６を備えている。
【００２３】
原料ガス供給ラインＬ１には、電磁弁１４ａで操作される空気式操作弁１５ａが設けられ、パージガス供給ラインＬ２には、電磁弁１４ｂで操作される空気式操作弁１５ｂが設けられている。そして、原料ガス供給ラインＬ１の空気式操作弁１５ａの下流側とパージガス供給ラインＬ２の空気式操作弁１５ｂの下流側とが合流して合流ラインＬ３となっている。
【００２４】
合流ラインＬ３の途中には、当該合流ラインＬ３を通過するガスの流量を制御することが可能な流量制御機構１６（例えば、ＭＦＣ（Ｍａｓｓ  Ｆｌｏｗ  Ｃｏｎｔｒｏｌｌｅｒ））が設けられている。そして、合流ラインＬ３の流量制御機構１６の下流側において、合流ラインＬ３が供給配管ラインＬ４と排ガス配管ラインＬ５とに分岐されている。
【００２５】
供給配管ラインＬ４には、電磁弁１４ｃで操作される空気式操作弁１５ｃが設けられ、排ガス配管ラインＬ５には、電磁弁１４ｄで操作される空気式操作弁１５ｄが設けられている。また、排ガス配管ラインＬ５における空気式操作弁１５ｄの下流側には、通過するガスの流量を制御することが可能な開度調整弁１７が設けられている。供給配管ラインＬ４の空気式操作弁１５ｃの下流側にはバーナ８が接続され、排ガス配管ラインＬ５の開度調整弁１７の下流側（出口）には除害装置１１が接続されている。
【００２６】
第二のガス配管ラインＬ６の途中には、当該第二のガス配管ラインＬ６を通過する不活性ガス（例えば、Ｎ２）の流量を制御することが可能な圧力制御機構１８（例えば、ＭＦＣ）が設けられている。第二のガス配管ラインＬ６は、圧力制御機構１８の下流側において、上記排ガス配管ラインＬ５の開度調整弁１７の下流側（例えば、合流ポイント１９と称する）に合流されている。圧力制御機構１８は、第二のガス配管ラインＬ６を通過するガスの流量を制御することにより、すなわち、第二のガス配管ラインＬ６から排ガス配管ラインＬ５へ流すガスの流量を制御することにより、排ガス配管ラインＬ５内の圧力を変化させうる。
【００２７】
排ガス配管ラインＬ５には、合流ポイント１９付近における排ガス配管ラインＬ５内の圧力を測定する圧力計２０が設けられている。本例において、圧力を測定する「合流ポイント付近」とは、排ガス配管ラインＬ５における合流ポイント１９より下流側の領域も含むが、好ましくは、合流ポイント１９と開度調整弁１７との間の領域を意味する。特に、開度調整弁１７直後の領域が好ましい。圧力制御機構１８は、圧力計２０で測定される排ガス配管ラインＬ５内の圧力が所定の圧力となるように、第二のガス配管ラインＬ６から排ガス配管ラインＬ５へ流すガスの流量を制御する。上記の所定の圧力は、好ましくは、バーナ８側の反応容器６内の圧力と同じ圧力（例えば、大気圧）である。
【００２８】
次に、図２に示すガラス原料供給装置１０の動作を図３のガラス微粒子の堆積位置による開度調整弁の開度と除害装置および反応容器へのガラス原料の流量の関係を参照しつつ説明する。
【００２９】
図３に示す一回（今回）のトラバース（バーナ８に対する出発ガラスロッド２の一方向への相対移動）において、堆積層Ｍの下端部Ｍａから上端部Ｍｂまで一層分のガラス微粒子の堆積が行なわれる。
前回のトラバース（上端部Ｍｂから下端部Ｍａまで）において、有効部が終了するガラス微粒子の堆積位置Ｓ１において、開度調整弁１７を開放させる制御信号が制御部（図示省略）から出力される。この制御信号に基づいて、開度調整弁１７が駆動され開度調整弁１７の開度が０％から徐々に大きくなる。これにより、合流ラインＬ３の流量制御機構１６から供給される一定流量Ｆ１のガラス原料ガスは、排ガス配管ラインＬ５へ流れ始め、その流量が開度調整弁１７の開度に応じて０から徐々に増加していく。反対に供給配管ラインＬ４へ流れていたガラス原料ガスの流量はＦ１から徐々に減少していく。排ガス配管ラインＬ５へ流れるガラス原料ガスは除害装置１１へ排出され、供給配管ラインＬ４へ流れるガラス原料ガスはバーナ８へ供給される。
【００３０】
ガラス微粒子の堆積位置が下端部Ｍａに至った時点において前回のトラバースが終了し、開度調整弁１７の開度が１００％になる。このとき、排ガス配管ラインＬ５の流量はＦ２となり、供給配管ラインＬ４の流量はＦ１よりも小さくなる。トラバース方向が反転し、下端部Ｍａから今回のトラバースが開始され、開度調整弁１７の開度が１００％から徐々に小さくなる。これにより、排ガス配管ラインＬ５へ流れるガラス原料ガスの流量はＦ２から徐々に減少していく。反対に供給配管ラインＬ４へ流れるガラス原料ガスの流量は徐々に増加していく。排ガス配管ラインＬ５へ流れるガラス原料ガスは除害装置１１へ排出され、供給配管ラインＬ４へ流れるガラス原料ガスはバーナ８へ供給される。
【００３１】
続いて、開度調整弁１７の開度が０％となったガラス微粒子の堆積位置Ｓ１で非有効部が終了し、排ガス配管ラインＬ５を閉じる制御信号が制御部から出力される。この制御信号に基づいて、空気式操作弁１５ｄが開から閉状態とされる。これにより、この時点で、排ガス配管ラインＬ５へ流れるガラス原料ガスの流量は０となる。また、供給配管ラインＬ４へ流れるガラス原料ガスの流量はＦ１になる。流量が一定流量Ｆ１となったガラス原料ガスがバーナ８へ供給されることにより、有効部が形成されていく。
【００３２】
続いて、ガラス微粒子の堆積位置が上端部Ｍｂに近づきＳ２（非有効部の開始位置）となった時点で、制御信号が制御部から出力される。この制御信号に基づいて、空気式操作弁１５ｄが閉から開状態とされ、開度調整弁１７がその開度を０％から徐々に大きくするように駆動される。これにより、合流ラインＬ３の流量制御機構１６から一定流量Ｆ１で供給されるガラス原料ガスは、排ガス配管ラインＬ５へ流れ始める。そして、排ガス配管ラインＬ５への流量が開度調整弁１７の開度に応じて徐々に増加していく。反対に供給配管ラインＬ４へ流れていたガラス原料ガスの流量は徐々に減少していく。
【００３３】
ガラス微粒子の堆積位置が上端部Ｍｂとなった時点で開度調整弁１７の開度は１００％となり、排ガス配管ラインＬ５へ流れるガスの流量は最大のＦ２となる。また、供給配管ラインＬ４へ流れるガスの流量は最小となり、今回のトラバース（堆積層Ｍの下端部Ｍａから上端部Ｍｂまで）のガラス微粒子の堆積が終了する。
【００３４】
続いて、トラバース方向が反転し、次回のトラバース（堆積層Ｍの上端部Ｍｂから下端部Ｍａまで）に入り、制御信号により開度調整弁１７が駆動され開度調整弁の開度が１００％から小さくなっていく。これにより、排ガス配管ラインＬ５へ流れるガラス原料ガスの流量はＦ２から徐々に減少していく。反対に供給配管ラインＬ４へ流れるガラス原料ガスの流量は徐々に増加していく。ガラス微粒子の堆積位置がＳ２となった時点で開度調整弁１７の開度が０％となり、下端部Ｍａ側に向かう堆積が上記と同様の各段階を経て行われる。
【００３５】
上記のようにして、堆積層Ｍを多層に積層していき、所定の外径のガラス微粒子堆積体が形成されたら、ガラス微粒子の堆積を終了する。このとき、原料ガス供給ラインＬ１の空気式操作弁１５ａを閉じて、パージガス供給ラインＬ２の空気式操作弁１５ｂを開ける。これにより、パージガス供給部１３からパージガスが、パージガス供給ラインＬ２，合流ラインＬ３（流量制御機構１６），供給配管ラインＬ４を通って、バーナ８を介して反応容器６に供給され、これらの経路内に残っているガラス原料ガスが排出される。
【００３６】
以上のように、本実施形態のガラス微粒子堆積体の製造装置および製造方法は、堆積層Ｍの両端部Ｍａ，Ｍｂを形成する際にも流量制御機構１６で制御するガラス原料ガスの流量を変えないので、流量を変えてから一定流量に落ち着くまでの流量変動がない。これにより、流量変動に起因する非有効部の発生を抑えることができ、製造されるガラス微粒子堆積体の有効部が短くなることを抑制できる。
また、両端部Ｍａ，Ｍｂおよびその近傍を形成する際には、例えば、流量制御機構１６から供給されるガラス原料ガスの一部を排ガス配管ラインＬ５に流すことで、バーナ８へ供給するガラス原料ガスの流量を少なくする。これにより、製造されるガラス微粒子堆積体に対して脱水及び焼結を行って透明化する際に気泡の発生を抑制し、気泡によるガラス微粒子堆積体の破損を抑制することができる。
【００３７】
また、バーナ８へ供給するガラス原料ガスにガラスの屈折率を調整するための添加剤としての四塩化ゲルマニウムが含まれる場合、バーナ８へ供給される四塩化ゲルマニウムの流量が不安定になることを抑制することができる。このため、製造されるガラス微粒子堆積体の屈折率分布を安定化させることができる。
【００３８】
また、排ガス配管ラインＬ５に設けられた開度調整弁１７の開度を調整することで供給配管ラインＬ４に供給されるガラス原料ガスの流量を徐々に増減させることができる。このため、ガラス原料ガスの流量が急激に変化することに起因する非有効部の歪みの発生を抑制することができる。
【００３９】
また、排ガス配管ラインＬ５内には除害装置１１から負圧がかかるため、排ガス配管ラインＬ５内と供給配管ラインＬ４内とで圧力差が生じうる。これに対して、圧力制御機構１８による圧力制御により排ガス配管ラインＬ５内の圧力を所定の圧力に調整することで、供給配管ラインＬ４内との圧力差を無くすことができる。このため、堆積層Ｍの非有効部を形成する際に、開度調整弁１７を開閉させていく過程において供給配管ラインＬ４側に流れるガラス原料ガスの流量を安定して変化させることができる。これにより、例えば開度調整弁１７を全開にしたとき、供給配管ラインＬ４側に流れるガラス原料ガスの流量をターゲットとする流量に合わせやすくできる。
【００４０】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００４１】
１  ガラス微粒子堆積体の製造装置
２  出発ガラスロッド
６  反応容器
８  バーナ
１０  ガラス原料供給装置
１１  除害装置
１２  原料ガス供給部
１３  パージガス供給部
１６  流量制御機構
１７  開度調整弁
１８  圧力制御機構
１９  合流ポイント
２０  圧力計
Ｌ４  供給配管ライン
Ｌ５  排ガス配管ライン（分岐配管ラインの一例）
Ｌ６  第二のガス配管ライン
Ｍ  堆積層
Ｍａ  下端部
Ｍｂ  上端部
【図１】
2018145065.tif 000003
【図２】
2018145065.tif 000004
【図３】
2018145065.tif 000005